(57)【要約】      （修正有）【課題】本発明の目的は、意匠性の観点から不規則な凹凸を有するサイディングボードであっても、塗装の後、輸送時に積み上げても、ブロッキングを生じることが無く、外観上問題のない塗装済み建築建材を提供することである。【解決手段】本発明の目的は、少なくとも１層の塗膜を有する建築建材であって、最外層に平均膜厚が５μｍ以上１００μｍ以下の塗膜Ｙを有し、該塗膜Ｙが平均粒子径の異なる大粒子と小粒子を含有し、該それぞれの粒子の平均粒子径が下記の関係を有する建築建材によって達成された。１．大粒子の平均粒子径Ａ＞塗膜Ｙの膜厚、２．（塗膜Ｙの膜厚×０．５）＞小粒子の平均粒子径ａ≧１μｍ【選択図】なし【特許請求の範囲】
【請求項１】
少なくとも１層の塗膜を有する建築建材であって、最外層に平均膜厚が５μｍ以上１００μｍ以下の塗膜Ｙを有し、該塗膜Ｙが平均粒子径の異なる大粒子と小粒子を含有し、該それぞれの粒子の平均粒子径が下記の関係を有する建築建材。
１．大粒子の平均粒子径Ａ＞塗膜Ｙの膜厚
２．（塗膜Ｙの膜厚×０．５）＞小粒子の平均粒子径ａ≧１μｍ
【請求項２】
前記大粒子の圧縮硬さが前記小粒子の圧縮硬さよりも大きい請求項１記載の建築建材。
【請求項３】
前記大粒子の圧縮硬さが１５ＭＰａ以上４０ＭＰａ以下である請求項２記載の建築建材。
【発明の詳細な説明】
【技術分野】
【０００１】
本発明は、塗装した建築建材に関し、特に意匠性を有する塗装した建築建材に関する。
【背景技術】
【０００２】
建築建材に対しては、意匠性、耐久性その他特殊機能を付与するために、塗料が塗装されることが一般的である。これら、建築建材の中でも窯業系サイディングボード（以下サイディングボードともいう）は、意匠性、施工期間、費用の点でメリットが大きいことから、適用範囲が広がっている。
【０００３】
このサイディングボードは、工場で塗料を塗装し、それを建築現場まで輸送しそのまま外壁として嵌め込むという簡便な施工が好まれているが、現場までは同じサイズのサイディングボードが縦に積み重ねられた状態で輸送されることが多い。トラック等による輸送過程では、振動により積み上げたサイディングボードどうしが接着する、いわゆるブロッキング現象が起こる。
【０００４】
このブロッキング現象は、塗膜の仕上がりを低下させるだけでなく、塗膜の剥離等を生じることもあり、サイディングボードの塗装において、解決すべき問題として、従来から取り組まれてきた。
【０００５】
そこで、上記のような問題を解決するために、いくつかの方法が検討されている。例えば、建材に塗装する塗料に対して、粒子を配合し、建材を積み重ねたときの接触面を少なくすることで、ブロッキングを防止する方法が提案されている（特許文献１〜４）。
【先行技術文献】
【特許文献】
【０００６】
【特許文献１】特開２００５−１６２８２５号公報
【特許文献２】特開２００７−３０７５１９号公報
【特許文献３】特開２０１１−８４９９７号公報
【特許文献４】特開２０１８−１６２５７１号公報
【発明の概要】
【発明が解決しようとする課題】
【０００７】
しかしながら、最近は特に意匠性の観点から、規則的な模様を表す凹凸から不規則な凹凸の組み合わせとなることが多く、輸送時に積み重ねられるサイディングボード同士の接触面積が小さくなることから、局所的な強いブロッキングが問題となってきている。この局所的なブロッキングは、上記の技術を用いても防ぐことができない場合が発生した。
【０００８】
本発明の目的は、意匠性の観点から不規則な凹凸を有するサイディングボードであっても、塗装の後、輸送時に積み上げても、ブロッキングを生じることが無く、外観上問題のない塗装済み建築建材を提供することである。
【課題を解決するための手段】
【０００９】
本発明者は、上記問題を解決するために鋭意検討を重ねた結果、特定の粒子を塗料中に配合し、当該塗料を基材に対して塗装することで、上記問題を解決することができることを見出し、本発明に到った。
【００１０】
本発明の以下の通りである。
１）少なくとも１層の塗膜を有する建築建材であって、最外層に平均膜厚が５μｍ以上１００μｍ以下の塗膜Ｙを有し、該塗膜Ｙが平均粒子径の異なる大粒子と小粒子を含有し、該それぞれの粒子の平均粒子径が下記の関係を有する建築建材。
１．大粒子の平均粒子径Ａ＞塗膜Ｙの膜厚
２．（塗膜Ｙの膜厚）×０．５＞小粒子の平均粒子径ａ≧１μｍ
２）前記大粒子の圧縮硬さが前記小粒子の圧縮硬さよりも大きい前記１）記載の建築建材。
３）前記大粒子の圧縮硬さが１５ＭＰａ以上４０ＭＰａ以下である前記２）記載の建築建材。
【発明の効果】
【００１１】
本発明によれば、塗装済み建築建材を問題なく輸送することが可能となる。即ち、本発明によれば、塗装の後、建築建材を積み上げても、ブロッキングを生じることが無く、外観上問題のない塗装済み建材を、効率よく輸送することが可能となる。
【発明を実施するための形態】
【００１２】
以下に本発明について具体的に説明する。
【００１３】
＜建築建材＞
本発明の建築建材は、少なくとも１層の塗膜を有する建築建材であって、最外層に平均膜厚が５μｍ以上１００μｍ以下の塗膜Ｙを有し、該塗膜Ｙが平均粒子径の異なる大粒子と小粒子を含有し、該それぞれの粒子の平均粒子径が下記の関係を有することを特徴とする。
１．大粒子の平均粒子径Ａ＞塗膜Ｙの膜厚
２．（塗膜Ｙの膜厚×０．５）＞小粒子の平均粒子径ａ≧１μｍ
【００１４】
本発明の建築建材は通常、基材に、下引き機能を有するシーラー塗膜（以下単にシーラーともいう）、着色顔料を含有させたエナメル塗膜（以下単にエナメルともいう）、そして保護層としてのクリアーである塗膜Ｙ（以下単にクリアーまたはクリアー塗膜Ｙともいう）を有する積層構造を有している。
【００１５】
≪基材≫
本発明で塗装対象となる基材は、例えば、アルミニウム、鉄、ステンレス、亜鉛メッキ板等の金属基材；フレキシブルボード、ケイ酸カルシウム板、石膏スラグバーライト板、木片セメント板、プレキャストコンクリート板、ＡＬＣ板、石膏ボード等の無機基材；紙、木、ガラスなどのその他基材が代表的なものとして挙げられる。
【００１６】
上記基材に対しては、基材の目止め、特に後に塗装する顔料を含む着色塗料の吸い込みを防止することを目的として、シーラーを塗装することができる。これらシーラーは、基材の種類に合わせて使い分けることが可能であり、各基材で一般的に使用されている何れのシーラーも用いることができる。シーラーを塗装した場合においては、塗装したシーラーを乾燥させることもできる。
【００１７】
シーラーの乾燥条件は、使用するシーラーの配合により、適宜変えることが可能である。シーラーの乾燥膜厚は２〜１００μｍであることが好ましい。
なお、各塗膜の膜厚は、各塗料の固形分と塗布面積とから計算で求めた値である。
【００１８】
上記基材、若しくはシーラーを塗装した基材に対して、エナメル塗膜を施すことが好ましい。当該エナメル塗膜は、後述するエナメル塗料（以下着色塗料ともいう）を塗装することにより、施される。
【００１９】
着色塗料の塗装は、従来から使用されている塗装方法の何れも使用することが可能であり、これらの代表的なものとしては、エアスプレー塗装、エアレススプレー塗装、カーテンフローコーター、ロールコーター、刷毛塗り等が挙げられる。
【００２０】
エナメル塗膜の乾燥膜厚として好ましくは２〜３００μｍ、より好ましくは５〜２００μｍ、特に好ましくは１０〜１００μｍの範囲になる量である。
【００２１】
エナメル塗料を塗装した後に、クリアー塗膜Ｙを施す。そのため、クリアー塗料の塗装を行うが、その前に着色塗料を乾燥させることが好ましい。この場合における乾燥条件は、塗装した着色塗料の配合によって適宜替わり得るが、３０〜１５０℃の範囲において、１〜３０分乾燥させることが好ましい。また、この乾燥は、塗膜を完全に乾燥させることも、塗膜の表面を乾かす、いわゆる指触乾燥の段階であってもさしつかえない。
【００２２】
≪塗膜Ｙ≫
基材のエナメル塗膜面に対して、クリアー塗料Ｙの塗装を行う。クリアー塗料Ｙの塗装は、従来から使用されている塗装方法の何れも使用することが可能であり、これらの代表的なものとしては、エアスプレー塗装、エアレススプレー塗装、カーテンフローコーター、ロールコーター、刷毛塗り等が挙げられる。
【００２３】
クリアー塗膜Ｙの乾燥膜厚として好ましくは１〜３００μｍ、より好ましくは５〜２００μｍ、特に好ましくは５〜８０μｍの範囲になる量である。クリアー塗膜Ｙの乾燥膜厚が１μｍより薄いと、クリアー塗膜Ｙによるエナメル塗膜及び基材の保護性能が低下する傾向にある。
【００２４】
クリアー塗料Ｙを塗装した後に、クリアー塗膜Ｙ及びエナメル塗膜を乾燥させることが好ましい。当該乾燥は、エナメル塗膜及びクリアー塗膜Ｙを乾燥させるために行うものであり、その乾燥条件は使用する着色塗料及びクリアー塗料の配合により、適宜替わり得るが、一般的には５０〜１７０℃の温度条件下で、１〜３０分乾燥させることが好ましい。
【００２５】
また、本発明においては、当該乾燥工程の後に、建材が積み上げられることがあるため、乾燥状態はいわゆる指触乾燥の状態ではなく、少なくともクリアー塗膜Ｙが乾燥している状態、より具体的には、クリアー塗膜Ｙに含有される溶媒が、クリアー塗料中に配合された溶媒の内８０％以上蒸発した状態であることが好ましい。
【００２６】
≪塗膜Ｘ≫
機能性塗膜Ｘは、クリアー塗膜Ｙの上に防汚性等をさらに付与する目的で塗膜Ｙの外層として設けられる。素材としてはフッ素樹脂を含むコーティング剤、オルガノポリシロキサン系の無機樹脂を結合剤とするコーティング剤、オルガノシラン及び／又はその部分加水分解縮合物とシリル基含有化合物を加水分解縮合反応させて得られる有機無機複合樹脂を結合剤とするコーティング剤、コロイダルシリカを含有するコーティング剤、酸化チタンや酸化タングステン等の光触媒活性物質を含有するコーティング剤、金属錯体等を含む防藻性・防カビ性コーティング剤などが塗布される。膜厚は０．０１〜２．０μｍであり、０．０２〜１．５μｍであることが好ましい。
【００２７】
機能性塗膜Ｘとクリアー塗膜Ｙの間には、機能性塗膜Ｘとクリアー塗膜Ｙの密着性を向上するためのアクリル樹脂層、または機能性塗膜Ｘからクリアー塗膜Ｙを保護するためにシリコーン樹脂層等の塗膜Ｚを設けることもできる。塗膜Ｚは、複数層あってもよい。塗膜Ｚの膜厚は、０．０１〜２．０μｍであり、好ましくは０．０２〜１．５μｍである。
【００２８】
機能性塗膜Ｘおよびクリアー塗膜Ｙの合計膜厚と後述する２種類の粒子の平均粒子径とは、下記の関係を有することが好ましい。
大粒子の平均粒子径Ａ＞（塗膜Ｘの膜厚＋塗膜Ｙの膜厚）＞小粒子の平均粒子径ａ
塗膜Ｚを有する場合は、下記の関係を有することが好ましい。
大粒子の平均粒子径Ａ＞（塗膜Ｘの膜厚＋塗膜Ｙの膜厚＋塗膜Ｚの膜厚）＞小粒子の平均粒子径ａ
【００２９】
＜塗料＞
≪クリアー塗料≫
本発明で使用するクリアー塗膜Ｙは、塗膜Ｙの膜厚よりも平均粒子径が大きい大粒子と小さい小粒子を含有することを特徴とする。その他の材料としては、基材に対して一般的に使用される何れのクリアー塗料の材料を使用することが可能である。例えば、結合剤（樹脂）、溶媒からなり、その他必要に応じて着色顔料、体質顔料、その他添加剤等を配合することが可能である。
【００３０】
（大粒子）
本発明の大粒子の平均粒子径Ａは、塗膜Ｙの膜厚よりも大きい。ここで塗膜Ｙの膜厚とは、大粒子の存在しない箇所を平均した塗膜Ｙの膜厚をいい、塗料に含有させる大粒子以外の固形部の量と、塗布面積から計算で求めることができる。
【００３１】
大粒子の平均粒子径Ａは、２０〜１５０μｍであり、４０〜６０μｍであることが好ましい。クリアー塗膜Ｙの膜厚との関係では、（クリアー塗膜Ｙの膜厚×２．０）≧大粒子の平均粒子径Ａ≧（クリアー塗膜Ｙの膜厚×１．０５）が好ましい。なお粒子の平均粒子径は、レーザー回折法によって求めた体積平均粒子径である。
【００３２】
大粒子としては、前述の条件を満たすものであれば、特に制限なく使用でき、これらの代表的なものとしては、有機系粒子または無機系粒子を選択することが可能である。
【００３３】
上記無機系粒子としては、酸化ケイ素、酸化アルミニウム、酸化チタン、酸化亜鉛、酸化錫などがあり具体的にはガラスビーズ、陶器粉、珪砂等が代表的なものとして挙げられる。
【００３４】
上記有機系粒子としては、例えば、各種単量体を共重合したものが代表的なものとして挙げられる。例えばアクリル酸エステル、メタクリル酸エステル（例えば、メチルメタクリレート）、アクリロニトリル、スチレン等のポリマーまたはそれらの架橋ポリマーを挙げることができる。
【００３５】
本発明においては、前記単量体の選択については、ガラス転移点（以下、Ｔｇ）が、エナメル塗膜に配合された樹脂ならびにクリアー塗膜に配合された樹脂のＴｇと比較して、１０℃〜１５０℃、さらに好ましくは３０〜１５０℃高いものを用いることが好ましい。
【００３６】
本発明の大粒子は圧縮硬さが１５ＭＰａ以上４０ＭＰａ以下であることが好ましい。硬い大粒子がクリアー膜表面より突出し、突出した粒子同士が接触することでクリアー膜同士の接触を軽減させることができる。
【００３７】
また本発明の大粒子は、９８０ｄｙｎ（１ｇｆ）の荷重をかけた際の粒子径維持率が９９．５〜３０％の範囲にあることが好ましく、９９〜７０％の範囲にあるものがさらに好ましい。なお、ここで言う粒子径維持率とは、室温（２５℃）において加重を加えていない時の粒子の直径を１００％とし、粒子１つに９８０ｄｙｎ（１ｇｆ）の加重をかけ変形した粒子の短径が加重を加えていなかったときの何％になるかということを意味する。
【００３８】
変形率は、例えば微小硬さ試験機（Ｆｉｓｈｅｒ Ｓｃｏｐｅ社製）ＨＰ１００Ｃ  Ｘｙｐを用いて測定することが可能である。
本発明の大粒子は、クリアー塗料固形分の５〜３０体積％となるように含有させることが好ましく、特に５〜１５体積％であることが好ましい。
【００３９】
（小粒子）
本発明の小粒子の平均粒子径ａは、（クリアー塗膜Ｙの膜厚×０．５）よりも小さく、０．５〜１０μｍであり、１μｍ以上５μｍ未満であることが好ましい。クリアー塗膜Ｙの膜厚との関係では、（クリアー塗膜Ｙの膜厚×０．２）≧小粒子の平均粒子径ａ≧（クリアー塗膜Ｙの膜厚×０．０１）が好ましい。大粒子の平均粒子径Ａとの関係では、（大粒子の平均粒子径Ａ×０．１）≧小粒子の平均粒子径ａであることが好ましい。
【００４０】
小粒子としては、前記大粒子と同じ材料を使用することもできるが、ウレタン架橋を有する粒子、ゴム弾性を有する軟性のポリアクリル酸エステルの粒子や、フッ素を組成として含む樹脂を含有する粒子であることが好ましく、特にポリテトラフルオロエチレンからなるものが好ましい。
【００４１】
本発明の小粒子の圧縮硬さは、大粒子の圧縮硬さよりも小さいことが好ましい。硬い大粒子は、塗膜にかかる荷重を支え、ブロッキングの抑制に寄与する。また、接触点での大粒子の位置が微妙にずれることから、ブロッキングを防ぐ効果が得られると推測している。（大粒子の圧縮硬さ×０．９）≧（小粒子の圧縮硬さ）であることが好ましい。
【００４２】
また本発明の小粒子は、後述する結合剤を構成する樹脂よりも柔らかいことが好ましい。強靭な樹脂膜の中に柔らかい小粒子が分散されていることで、衝撃が加わった際の塗膜全体の応力を緩和できることから、輸送時の損傷を防ぐ効果が得られると推測している。
【００４３】
本発明の小粒子は、クリアー塗料固形分の２〜２０体積％となるように含有させることが好ましく、特に５〜１５体積％であることが好ましい。
【００４４】
（その他の材料）
クリアー塗膜Ｙでは、結合剤としてクリアー塗料一般で使用されている何れの樹脂も使用することが可能である。例えば、エポキシ樹脂、ビニル樹脂、ポリエステル樹脂、アクリル樹脂、ウレタン樹脂、アクリルシリコン樹脂或いはこれらの変成樹脂等の内の１種、または２種以上、或いはこれらと硬化剤や硬化触媒等を組み合わせて使用することが可能である。
【００４５】
結合剤として使用する樹脂としては、ダイナミック超微小硬度計（ＤＵＨ−２１１、島津製作所製）を用いて、稜間角１１５°の三角錐圧子で、膜厚３５μｍ、試験力８ｍＮ、負荷速度１．０ｍＮ／秒、負荷保持時間５秒、除荷保持時間５秒で測定したマルテンス硬さが、１１．０Ｎ／ｍｍ２以上であることが好ましい。
【００４６】
さらに、防汚性を付与するためにフッ素系、シリコン系の樹脂、フッ素系、シリコン系の界面活性剤を含有させてもよい。
【００４７】
本発明の結合剤は、クリアー塗料固形分の１０〜５０体積％となるように含有させることが好ましく、特に２０〜４０体積％であることが好ましい。
【００４８】
前記溶媒としては、塗料にて一般的に使用される溶媒の何れも使用することが可能であり、代表的なものとして（１）アルコール（例えば、メチルアルコール、エチルアルコール、n-プロピルアルコール、イソプロピルアルコール、n-ブチルアルコール、s-ブチルアルコール、t-ブチルアルコール、イソブチルアルコール、フルフリルアルコール、及びテトラヒドロフルフリルアルコール）、（２）ケトンまたはケトアルコール（例えば、アセトン、メチルエチルケトン、及びジアセトンアルコール）、（３）エーテル（例えば、テトラヒドロフラン及びジオキサン）、（４）エステル（例えば、酢酸エチル、乳酸エチル、炭酸エチレン、及び炭酸プロピレン）、（５）多価アルコール（例えば、エチレングリコール、ジエチレングリコール、トリエチレングリコール、テトラエチレングリコール、プロピレングリコール、ポリエチレングリコール、グリセロール、２−メチル−２，４−ペンタンジオール、１，２，６−-ヘキサントリオール、及びチオグリコール）、（６）アルキレングリコールから誘導される低級アルキルモノエーテル及び低級アルキルジエーテル（例えば、エチレングリコールモノメチル（またはエチル）エーテル、エチレングリコールモノブチルエーテル、ジエチレングリコールモノメチル（またはエチル）エーテル、ジエチレングリコールモノブチルエーテル、プロピレングリコールモノメチル（またはエチル）エーテル、ポリエチレングリコールブチルエーテル、トリエチレングリコールモノメチル（またはエチル）エーテル、及びジエチレングリコールジメチル（またはエチル）エーテル）、（７）窒素含有環式化合物（例えば、ピロリドン、Ｎ−メチル−２−ピロリドン、及び１，３−ジメチル−２−イミダゾリジノン）、（８）硫黄含有化合物（例えば、ジメチルスルホキシド、２，２‘−チオジエタノール、及びテトラメチレンスルホン）、並びに（９）水が挙げられる。
【００４９】
本発明においては、クリアー塗料の透明性を損なわない範囲で、着色顔料や体質顔料を、必要に応じて添加することが可能である。これら着色顔料や体質顔料の具体例としては、前述の着色塗料で使用できる着色顔料・体質顔料がこれに当たる。
【００５０】
また、本発明で使用するクリアー塗料には、必要に応じて各種添加剤を配合することが可能である。これら添加剤としては、分散剤、レベリング剤、消泡剤、紫外線吸収剤、光安定化剤、防腐剤、本発明の効果を阻害しない範囲で本発明の大粒子、小粒子以外の粒子等の各種添加剤が挙げられる。
【００５１】
≪エナメル塗料≫
本発明で使用するエナメル塗膜を形成する着色塗料は、結合剤、着色顔料、粒子、溶媒からなり、その他必要に応じて、体質顔料、その他添加剤等を配合することが可能である。
【００５２】
上記結合剤としては、塗料で一般的に用いられている何れの樹脂も使用することが可能である。例えば、エポキシ樹脂、ビニル樹脂、ポリエステル樹脂、アクリル樹脂、ウレタン樹脂、フッ素樹脂、シリコン樹脂、アクリルシリコン樹脂或いはこれらの変成樹脂等の内の１種、または２種以上、或いはこれらと硬化剤や硬化触媒等を組み合わせて使用することが可能である。
【００５３】
上記着色顔料としては、塗料で一般的に使用されている着色顔料を、特に制限なく使用することができる。これら着色顔料の具体例としては、酸化チタン、酸化亜鉛、硫化亜鉛、カーボンブラック、黄鉛、オーカー、弁柄、複合酸化物（ニッケル・チタン系、クロム・チタン系、ビスマス・バナジウム系）等の無機系顔料や、フタロシアニンブルー、カーミンＦＢ、ハンザイエロー、キナクリドン、ジケトピロロピロール、ベンズイミダゾロン、イソインドリノン、アンスラピラミジン、スレン、ジオキサジン等の有機系顔料等が挙げられる。
【００５４】
前記溶媒としては、前記クリアー塗料にて一般的に使用される溶媒の何れも使用することが可能である。
【００５５】
本発明で使用する着色塗料には、必要に応じて体質顔料を配合することが可能である。これら体質顔料としては、例えば、タルク、カオリン、硫酸バリウム、炭酸カルシウム、マイカ、珪石粉、珪藻土、非晶質シリカ、アロフェン、イモゴライト、ベントナイト、モンモリロナイト、セピオライト等が代表的なものとして挙げられる。
【００５６】
また、本発明で使用する着色塗料には、必要に応じて各種添加剤を配合することが可能である。これら添加剤としては、分散剤、レベリング剤、消泡剤、紫外線吸収剤、光安定化剤、防腐剤等の各種添加剤が挙げられる。
【００５７】
＜建築建材＞
本発明の建築建材としては、窯業系サイディング及び屋根スレート材が挙げられる。窯業系サイディング及び屋根スレート材としては、例えば、ＪＩＳＡ５４２２によって規定される建材、ＪＩＳＡ５４２３によって規定される化粧スレート、および、硬質木質セメント板、押出成型セメント板及び軽量発泡コンクリート等のセメント板が挙げられる。
【００５８】
本発明においては、無機材料基材、特に、住宅やビル等の建築物の内壁若しくは外壁等の壁面又は屋根、窯業系建材、コンクリート、ＡＬＣ、その他の無機質建材が好ましく、窯業系建材がより好ましい。
【００５９】
以下に、実施例及び比較例により本発明を更に詳細に説明する。実施例中、「部」は質量部を示す。なお、評価、測定は、特に断りのない場合は、２３℃５５％ＲＨの雰囲気下で行った。
【実施例】
【００６０】
〔試験例１〕
＜建築建材（加飾試験板）の製造例＞
１．シーラー塗膜の作製
インラインシーラー層があらかじめ塗布された凹凸を有する窯業建材を使用した。
【００６１】
２．エナメル塗膜の作製
上記により得られたシーラー塗膜を有する基材に、シーラー表面温度が５５〜６０℃の状態で、エアスプレーにて塗布量が５．５ｇ／尺２になるように下記のモデルエナメル塗料を塗装した。
【００６２】
（モデルエナメル塗料）
・アクリルエマルジョン  ３０質量部（固形分換算）
・顔料（酸化チタン）：１０質量部
・顔料分散剤：  ＢＹＫ−１９０（ビックケミージャパン(株)製）  ２質量部
・成膜助剤  ：ジエチレングリコールモノブチルエーテル  ５質量部
・消泡剤    ：シリコン系消泡剤    ０．５質量部
・全体として１００質量部となるように水を添加した。  
塗装後、２０秒後にジェット乾燥機（風速１０ｍ／ｓもしくは１５ｍ／ｓ）にて１３０℃で９０秒間乾燥させ、エナメル塗膜を作製した。
【００６３】
３．クリアー塗膜Ｙの作製
エナメル塗膜の表面温度が５５〜６０℃の状態で、クリアー塗料を乾燥塗布膜厚３０μｍになるよう塗装した。６０秒後にジェット乾燥機（風速１０ｍ／ｓもしくは１５ｍ／ｓ）にて１３０℃で１２０秒間乾燥させ、クリアー塗膜Ｙを作製した。なお、表面の温度測定は、赤外線放射型非接触温度計（ＩＳＫ−８７００ＩＩ、アズワン（株）社製）を用いて行った。
【００６４】
使用した素材は、下記の通りである。
・樹脂：アクリルエマルジョン  ７０質量部（固形分換算）
・大粒子（表２及び表３記載）：
平均粒子径４０μｍのアクリル粒子：タフチックＡＲ７５０シリーズ（東洋紡社製）
平均粒子径６０μｍのアクリル粒子：タフチックＡＲ７５０シリーズ（東洋紡社製）
平均粒子径１００μｍのアクリル粒子：タフチックＡＲ７５０シリーズ（東洋紡社製）
・小粒子（表２及び表３記載）：
平均粒子径１μｍのＰＴＦＥ粒子：ＬＩＮＥＰＬＵＳ ＰＦ２６０（ＭＡＦＬＯＮ製）
平均粒子径５μｍのＰＴＦＥ粒子：ＫＴＬ−８Ｆ（喜多村社製）
平均粒子径６μｍのウレタン粒子：ＣＥ８００Ｔ（根上工業社製）
平均粒子径９μｍのアクリル粒子：タフチックＡＲ７５０シリーズ（東洋紡社製）
平均粒子径５μｍのアクリロニトリル粒子：ＡＳＦ７（東洋紡社製）
平均粒子径５μｍのアクリル粒子：ＭＢＸ−５（積水化成品工業社製）
平均粒子径１８μｍのアクリル粒子：タフチックＡＲ７５０シリーズ（東洋紡社製）
平均粒子径４０μｍのアクリル粒子：タフチックＡＲ７５０シリーズ（東洋紡社製）
ＰＴＦＥ：ポリテトラフルオロエチレン
また、大粒子と小粒子の配合量は、固形分換算で表２及び表３に記載の体積濃度（ｖ／ｖ）となるよう、適宜添加した。
なお、大粒子及び小粒子の圧縮硬さは、微小圧縮試験機ＭＣＴ−５１０（株式会社島津製作所製）を用いて、「ＪＩＳ  Ｒ１６３９−５ファインセラミックス−顆粒特性の測定方法−第５部：単一か粒圧壊強さ」に従い、下式の通りに粒子径の１０％量を押し込んだ時の圧縮硬さＣｘを算出した。
Ｃｘ＝αＰ／πｄ２
Ｃｘ：圧縮硬さ（ＭＰａ）
α：２．４
Ｐ：粒子径の１０％変形時の試験力（Ｎ）
ｄ：粒子径（ｍｍ）
・成膜助剤：エチレングリコールモノブチルエーテル４．２質量部、エチレングリコールモノ-２-エチルヘキシルエーテル  ２質量部
・消泡剤：シリコン系消泡剤  ０．４質量部
・全体として１００質量部となるように水を添加した。
【００６５】
上記のクリアー塗料を用いて塗膜Ｙを形成し、塗膜Ｙを有する実施例１〜７、実施例９〜１２、比較例１〜９の試験板を作製した。
また、機能性塗膜Ｘを有する試験板は以下のように作製した。
【００６６】
４．機能性塗膜Ｘの作製
表１の配合を仕込み、十分に撹拌することにより機能性塗膜を形成するためのコーティング剤を調製した。
【００６７】
【表１】
2020169440.tif 000002
【００６８】
（１）水分散コロイダルシリカ（日産化学工業（株）製、スノーテックス−Ｃ、固形分２０％、ｐＨ９．０、平均粒子径１０〜２０ｎｍ、形状：球状）
（２）ノニオン系界面活性剤（ＴＥＧＯ社製、ポリフローＫＬ−５１０、固形分１００％、成分：ポリオキシアルキレンモノアルキルエーテル）
（３）フッ素系界面活性剤（株式会社ネオス製、フタージェント１００、パーフルオロアルケニル基含有フッ素系界面活性剤、固形分１００％）
【００６９】
クリアー塗膜Ｙの表面に、乾燥膜厚が２μｍとなるように機能性コーティング剤を吹付塗装した。これを８０℃にて１５分間乾燥した後、室温において３日間乾燥して機能性塗膜層Ｘを形成し、機能性塗膜Ｘを有する実施例８、実施例１３の試験板を作製した。
【００７０】
＜評価＞
≪耐ブロッキング性の評価方法と評価基準≫
温度６０℃、湿度８０％ＲＨの恒温槽内にて、試験基材の上から３９２Ｎ（４０ｋｇ）の荷重を１２時間加え、塗膜の潰れ方でブロッキング性の評価を行った。
基材は、縦２０ｃｍ×横１０ｃｍの凹凸が激しい窯業建材２枚を塗膜面同士で重ね合わせ、間にポリエチレン製の間紙を挟んだ。（接触面積率１％以下）
【００７１】
評価は、目視に加えて、各接触点をマイクロスコープにて観察し、３段階で評価した。何も損傷していない状態を０点、少し跡が残っている状態を１点、完全に塗膜が潰れている状態を２点とし、耐ブロッキング点数＝（各接触点の損傷具合の合計点）／（２点×接触点）とした。
【００７２】
耐ブロッキング点数：〇：０〜０．４未満
△：０．４〜０．７未満
×：０．７〜１．０
【００７３】
≪耐輸送性の評価方法と評価基準≫
６０℃の恒温槽内にて、試験基材をＪＩＳ  Ｚ  ０２３２のランダム振動試験に１．５時間供試し、試験後の塗膜の損傷状態から耐輸送性を評価した。
【００７４】
試験基材は、縦２０ｃｍ×横１０ｃｍの凹凸が激しい窯業建材２枚を塗膜面同士で重ね合わせ、間にポリエチレン製の間紙を挟み、これを塩化ビニリデンラップにて固定し、１セットとした。４０×４０ｃｍの木枠の中に先程の基材２セットを並べて固定し、その上から１９６Ｎ（２０ｋｇ）の加重を加えて試験を実施した。
【００７５】
試験後、塗膜の損傷具合および面積をマイクロスコープにて観察し、耐輸送性を下記の基準で評価した。
×：基材露出が起こっているもの。
△：基材露出はしていないが損傷面積が全面積の０．５％以上のもの。
〇：基材露出はしていないが損傷面積が０．５％未満のもの。
◎：目立った損傷が見られないもの。
【００７６】
結果を表２に示す。
【００７７】
【表２】
2020169440.tif 000003
【００７８】
〔試験例２〕
クリアー塗料の素材を下記の通りとし、塗膜Ｙの膜厚を６０μｍとして、実施例１と同じ評価を行った。結果を表３に示す。
【００７９】
【表３】
2020169440.tif 000004
【００８０】
表２、３から明らかなように、本発明の大粒子と小粒子の組み合わせは、耐ブロッキング性と耐輸送性に優れることが判る。